(57)【要約】【課題】優れたカード通過性を付与し、カードウェブに優れた初期親水性、耐久親水性、及び濡れ戻り防止性を付与することができるポリオレフィン系合成繊維処理剤及びポリオレフィン系合成繊維を提供する。【解決手段】本発明のポリオレフィン系合成繊維処理剤は、下記のポリオキシアルキレン誘導体及び下記の直鎖状炭化水素化合物を含有して成ることを特徴とする。ポリオキシアルキレン誘導体は、炭素数２４〜６０の１価脂肪族アルコール１モルに対し、エチレンオキサイド及びプロピレンオキサイドから選ばれる少なくとも一種を５〜１００モルの割合で付加させた化合物である。直鎖状炭化水素化合物は、炭素数１０〜１００の直鎖状炭化水素化合物である。本発明のポリオレフィン系合成繊維は、前記ポリオレフィン系合成繊維処理剤が付着していることを特徴とする。【選択図】なし【特許請求の範囲】
【請求項１】
下記のポリオキシアルキレン誘導体及び下記の直鎖状炭化水素化合物を含有して成ることを特徴とするポリオレフィン系合成繊維処理剤。
ポリオキシアルキレン誘導体：炭素数２４〜６０の１価脂肪族アルコール１モルに対し、エチレンオキサイド及びプロピレンオキサイドから選ばれる少なくとも一種を５〜１００モルの割合で付加させた化合物。
直鎖状炭化水素化合物：炭素数１０〜１００の直鎖状炭化水素化合物。
【請求項２】
前記直鎖状炭化水素化合物が、ポリエチレンである請求項１に記載のポリオレフィン系合成繊維処理剤。
【請求項３】
前記直鎖状炭化水素化合物が、炭素数２０〜６０のものである請求項１又は２に記載のポリオレフィン系合成繊維処理剤。
【請求項４】
前記ポリオキシアルキレン誘導体及び前記直鎖状炭化水素化合物の含有割合の合計を１００質量％とすると、前記ポリオキシアルキレン誘導体を５０〜９９質量％及び前記直鎖状炭化水素化合物を１〜５０質量％の割合で含有して成る請求項１〜３のいずれか一項に記載のポリオレフィン系合成繊維処理剤。
【請求項５】
更にアニオン界面活性剤を含有して成る請求項１〜４のいずれか一項に記載のポリオレフィン系合成繊維処理剤。
【請求項６】
前記アニオン界面活性剤が、リン酸エステル塩型アニオン界面活性剤、スルホン酸塩型アニオン界面活性剤、硫酸エステル塩型アニオン界面活性剤、及び脂肪酸塩型アニオン界面活性剤から選ばれる少なくとも一種である請求項５に記載のポリオレフィン系合成繊維処理剤。
【請求項７】
前記ポリオキシアルキレン誘導体、前記直鎖状炭化水素化合物、及び前記アニオン界面活性剤の含有割合の合計を１００質量％とすると、前記ポリオキシアルキレン誘導体を２０．０〜８０．０質量％、前記直鎖状炭化水素化合物を０．１〜２０．０質量％、及び前記アニオン界面活性剤を５．０〜５０．０質量％の割合で含有して成る請求項５又は６に記載のポリオレフィン系合成繊維処理剤。
【請求項８】
前記ポリオレフィン系合成繊維処理剤が、不織布用のポリオレフィン系合成繊維に付与するものである請求項１〜７のいずれか一項に記載のポリオレフィン系合成繊維処理剤。
【請求項９】
請求項１〜８のいずれか一項に記載のポリオレフィン系合成繊維処理剤が付着していることを特徴とするポリオレフィン系合成繊維。
【発明の詳細な説明】
【技術分野】
【０００１】
本発明は、優れたカード通過性を付与し、得られるカードウェブに優れた初期親水性、耐久親水性、及び濡れ戻り防止性を付与するポリオレフィン系合成繊維処理剤及びかかる処理剤が付着したポリオレフィン系合成繊維に関する。
【背景技術】
【０００２】
一般に、紙おむつ等の衛生製品として、体液を吸収するために高吸収性高分子の表面にポリオレフィン系の合成繊維で被覆した製品が知られている。高吸収性高分子の表面を被覆する合成繊維は、特に体液をすばやく吸収する初期親水性、繰り返し体液をすばやく吸収する耐久親水性、及び高吸収性高分子に保持された水分の漏れを防止する濡れ戻り防止性が要求される。ポリオレフィン系合成繊維において、上記特性を付与する観点から、ポリオレフィン系合成繊維の表面に界面活性剤等を含有するポリオレフィン系合成繊維処理剤を付与する処理が行われることがある。しかしながら、ポリオレフィン系の合成繊維として、カードローラー（カード機）を使用する乾式法により製造される不織布等が用いられる場合、カード通過性も必要とされる。
【０００３】
従来、特許文献１に開示されるポリオレフィン系合成繊維処理剤が知られている。特許文献１は、所定のポリオキシアルキレン変性シリコーン及び炭素数２８以上の炭化水素基を疎水基とする界面活性剤を含むポリオレフィン系合成繊維処理剤について開示する。
【先行技術文献】
【特許文献】
【０００４】
【特許文献１】特開平２−８０６７２号公報
【発明の概要】
【発明が解決しようとする課題】
【０００５】
しかし、これら従来のポリオレフィン系合成繊維処理剤では、優れたカード通過性、カードウェブの初期親水性、耐久親水性、及び濡れ戻り防止性という各機能の両立を十分に図ることができなかった。
【０００６】
本発明が解決しようとする課題は、優れたカード通過性を付与し、カードウェブに優れた初期親水性、耐久親水性、及び濡れ戻り防止性を付与することができるポリオレフィン系合成繊維処理剤及びポリオレフィン系合成繊維を提供する処にある。
【課題を解決するための手段】
【０００７】
本発明者らは、前記の課題を解決するべく研究した結果、特定のポリオキシアルキレン誘導体及び特定の直鎖状炭化水素化合物を含有して成るポリオレフィン系合成繊維処理剤が正しく好適であることを見出した。
【０００８】
上記目的を達成するために、本発明の一態様では、下記のポリオキシアルキレン誘導体及び下記の直鎖状炭化水素化合物を含有して成ることを特徴とするポリオレフィン系合成繊維処理剤が提供される。
【０００９】
ポリオキシアルキレン誘導体は、炭素数２４〜６０の１価脂肪族アルコール１モルに対し、エチレンオキサイド及びプロピレンオキサイドから選ばれる少なくとも一種を５〜１００モルの割合で付加させた化合物である。直鎖状炭化水素化合物は、炭素数１０〜１００の直鎖状炭化水素化合物である。
【００１０】
前記直鎖状炭化水素化合物が、ポリエチレンであることが好ましい。
前記直鎖状炭化水素化合物が、炭素数２０〜６０のものであることが好ましい。
前記ポリオキシアルキレン誘導体及び前記直鎖状炭化水素化合物の含有割合の合計を１００質量％とすると、前記ポリオキシアルキレン誘導体を５０〜９９質量％及び前記直鎖状炭化水素化合物を１〜５０質量％の割合で含有して成ることが好ましい。
【００１１】
更にアニオン界面活性剤を含有して成ることが好ましい。
前記アニオン界面活性剤が、リン酸エステル塩型アニオン界面活性剤、スルホン酸塩型アニオン界面活性剤、硫酸エステル塩型アニオン界面活性剤、及び脂肪酸塩型アニオン界面活性剤から選ばれる少なくとも一種であることが好ましい。
【００１２】
前記ポリオキシアルキレン誘導体、前記直鎖状炭化水素化合物、及び前記アニオン界面活性剤の含有割合の合計を１００質量％とすると、前記ポリオキシアルキレン誘導体を２０．０〜８０．０質量％、前記直鎖状炭化水素化合物を０．１〜２０．０質量％、及び前記アニオン界面活性剤を５．０〜５０．０質量％の割合で含有して成ることが好ましい。
【００１３】
前記ポリオレフィン系合成繊維処理剤が、不織布用のポリオレフィン系合成繊維に付与するものであることが好ましい。
また、本発明の別の態様は、前記ポリオレフィン系合成繊維処理剤が付着していることを特徴とするポリオレフィン系合成繊維が提供される。
【発明の効果】
【００１４】
本発明によると、優れたカード通過性を付与し、カードウェブに優れた初期親水性、耐久親水性、及び濡れ戻り防止性を付与できる。
【発明を実施するための形態】
【００１５】
（第１実施形態）
以下、本発明に係るポリオレフィン系合成繊維処理剤（以下、処理剤という）を具体化した第１実施形態について説明する。本実施形態の処理剤は、下記のポリオキシアルキレン誘導体及び下記の直鎖状炭化水素化合物を含有して成るものである。
【００１６】
ポリオキシアルキレン誘導体は、炭素数２４〜６０の１価脂肪族アルコール１モルに対し、エチレンオキサイド及びプロピレンオキサイドから選ばれる少なくとも一種を５〜１００モルの割合で付加させた化合物である。
【００１７】
直鎖状炭化水素化合物は、炭素数１０〜１００の直鎖状炭化水素化合物である。
本実施形態の処理剤に供するポリオキシアルキレン誘導体は、炭素数２４〜６０の１価脂肪族アルコール１モルに対し、エチレンオキサイド及びプロピレンオキサイドから選ばれる少なくとも一種を５〜１００モルの割合で付加させた化合物である。炭素数２４〜６０の１価脂肪族アルコールとしては、特に制限はなく、例えばテトラコシルアルコール、ヘキサコシルアルコール、オクタコシルアルコール、トリアコンチルアルコール、ドトリアコンチルアルコール、テトラコンチルアルコール、ペンタコンチルアルコール、ヘキサコンチルアルコール、２−メチル−１−オクタコンシルアルコール、８−メチル−１−テトラコンチルアルコール、２０−メチル−ペンタコンチルアルコール等が挙げられる。１価脂肪族アルコールの炭素数を２４以上に規定することにより、本発明の効果、特にカード通過性、耐久親水性を向上できる。一方、１価脂肪族アルコールの炭素数を６０以下に規定することにより、本発明の効果、特に耐久親水性を向上できる。
【００１８】
また、エチレンオキサイド及びプロピレンオキサイドから選ばれる少なくとも一種の付加モル数を５モル以上に規定することにより、本発明の効果、特に初期親水性を向上できる。一方、エチレンオキサイド及びプロピレンオキサイドから選ばれる少なくとも一種の付加モル数を１００モル以下に規定することにより、本発明の効果、特に耐久親水性を向上できる。
【００１９】
ポリオキシアルキレン誘導体としては、特に制限はなく、例えばポリオキシエチレン（１０モル：エチレンオキサイド又はプロピレンオキサイドの付加モル数を示す。以下同じ。）トリアコンチルエーテル、ポリオキシエチレン（８０モル）トリアコンチルエーテル、ポリオキシエチレン（８０モル）ペンタコンチルエーテル、ポリオキシエチレン（４０モル）ポリオキシプロピレン（４０モル）ペンタコンチルエーテル、ポリオキシエチレン（４０モル）テトラコンチルエーテル等が挙げられる。なお、エチレンオキサイドやプロピレンオキサイドの付加形態として制限は特になく、ブロック付加、ランダム付加のいずれでもよい。ポリオキシアルキレン誘導体は、１種を単独で使用してもよく、２種以上を組み合わせて使用してもよい。
【００２０】
本実施形態の処理剤に供する直鎖状炭化水素化合物は、炭素数１０〜１００のものであり、炭素数２０〜６０のものが好ましい。炭素数を１０以上に規定することにより、本発明の効果、特にカード通過性を向上できる。一方、炭素数を１００以下に規定することにより、本発明の効果、特に濡れ戻り防止性を向上できる。
【００２１】
直鎖状炭化水素化合物としては、特に制限はなく、例えばポリプロピレン、ポリエチレン等が挙げられる。これらの中でもポリエチレンが好ましい。直鎖状炭化水素化合物は、１種を単独で使用してもよく、２種以上を組み合わせて使用してもよい。
【００２２】
本実施形態の処理剤は、処理剤中における上述したポリオキシアルキレン誘導体及び直鎖状炭化水素化合物の含有比率に制限はない。上記のポリオキシアルキレン誘導体及び直鎖状炭化水素化合物の含有割合の合計を１００質量％とすると、ポリオキシアルキレン誘導体を５０〜９９質量％及び直鎖状炭化水素化合物を１．０〜５０．０質量％の割合で含有して成ることが好ましい。かかる範囲に規定することにより、本発明の効果をより向上できる。
【００２３】
本実施形態の処理剤は、更にアニオン界面活性剤を含有して成ることが好ましい。アニオン界面活性剤を配合することにより、本発明の効果、特に初期親水性をより向上できる。アニオン界面活性剤の種類に限定はなく、例えばオクチルリン酸エステル塩、イソオクチルリン酸エステル塩、デシルリン酸エステル塩、ドデシルリン酸エステル塩、トリデシルリン酸エステル塩、テトラデシルリン酸エステル塩、イソオクチルリン酸エステル塩、２−エチルヘキシルリン酸エステル塩、イソトリデシルリン酸エステル塩、イソヘキサデシルリン酸エステル塩、ポリオキシエチレンオクチルエーテルリン酸エステル塩、ポリオキシエチレンイソオクチルエーテルリン酸エステル塩、ポリオキシエチレン−２−エチルヘキシルエーテルリン酸エステル塩、ポリオキシエチレンデシルエーテルリン酸エステル塩、ポリオキシエチレンドデシルエーテルリン酸エステル塩、ポリオキシエチレントリデシルエーテルリン酸エステル塩、ポリオキシエチレンテトラデシルエーテルリン酸エステル塩、ポリオキシエチレンヘキサデシルエーテルリン酸エステル塩等のリン酸エステル塩型アニオン界面活性剤や、オクチルスルホン酸塩、デシルスルホン酸塩、ドデシルスルホン酸塩、テトラデシルスルホン酸塩、ヘキサデシルスルホン酸塩、オクチルベンゼンスルホン酸塩、ドデシルベンゼンスルホン酸塩等のスルホン酸塩型アニオン界面活性剤や、硫酸オクチル塩、硫酸デシル塩、硫酸ドデシル塩、硫酸テトラデシル塩、硫酸ヘキサデシル塩等の硫酸エステル塩型アニオン界面活性剤や、オクタン酸塩、カプリン酸塩、ラウリン酸塩、オレイン酸塩等の脂肪酸塩型アニオン界面活性剤等が挙げられる。これらの中でも、ナトリウム塩、カリウム塩等のアルカリ金属塩から構成されるアニオン界面活性剤であることが好ましい。アニオン界面活性剤は、１種を単独で使用してもよく、２種以上を組み合わせて使用してもよい。
【００２４】
本実施形態の処理剤は、処理剤中における上述したポリオキシアルキレン誘導体、直鎖状炭化水素化合物、及びアニオン界面活性剤の含有比率に制限はない。上記のポリオキシアルキレン誘導体、直鎖状炭化水素化合物、及びアニオン界面活性剤の含有割合の合計を１００質量％とすると、ポリオキシアルキレン誘導体を２０．０〜８０．０質量％、直鎖状炭化水素化合物を０．１〜２０．０質量％、及びアニオン界面活性剤を５．０〜５０．０質量％の割合で含有して成ることが好ましい。かかる範囲に規定することにより、本発明の効果をより向上できる。
【００２５】
本実施形態の処理剤は、ポリオレフィン系合成繊維に付与される。特に不織布に用いられるポリオレフィン系合成繊維に付与すると、得られる不織布の耐久親水性、濡れ戻り防止性、及び初期親水性の各効果の発現がより大きくなるため好ましい。
【００２６】
（第２実施形態）
次に、本発明に係るポリオレフィン系合成繊維（以下、合成繊維という）を具体化した第２実施形態について説明する。本実施形態の合成繊維は、第１実施形態の処理剤が付着しているポリオレフィン系合成繊維である。ポリオレフィン系合成繊維としては、特に限定されず、例えばポリエチレン繊維、ポリプロピレン繊維、ポリブテン繊維等のポリオレフィン系繊維が挙げられる。これらは、１種を単独で使用してもよく、２種以上を組み合わせて使用してもよい。また、芯鞘構造の複合繊維であって、芯、鞘部のいずれか又は両者がポリオレフィン系繊維である複合繊維、例えば鞘部がポリエチレン繊維であるポリエチレン／ポリプロピレン複合繊維、ポリエチレン／ポリエステル複合繊維等であってもよい。
【００２７】
第１実施形態の処理剤（溶媒を含まない）を上記合成繊維に付着させる割合は、特に制限はないが、第１実施形態の処理剤を上記合成繊維に対して０．０５〜５．０質量％の割合となるよう付着させることが好ましい。かかる範囲に規定することにより、本発明の効果をより向上させることができる。また、第１実施形態の処理剤を付着させる工程は、特に限定されず、例えば紡糸工程、延伸工程、捲縮工程等のいずれであってもよい。紡糸工程又は捲縮工程の前、或いは後に付着させることが、本発明の効果を良好に発現させる観点から好ましい。付着方法は、公知の方法を適宜採用することができ、例えば浸漬給油法、スプレー給油法、ローラー給油法、計量ポンプを用いたガイド給油法等が挙げられる。これらの中で本発明の効果を良好に発現させる観点から浸漬給油法、スプレー給油法、又はローラー給油法が好ましい。第１実施形態の処理剤を合成繊維に付着させる際の形態としては、例えば有機溶媒溶液、水性液等が挙げられる。
【００２８】
上記実施形態のポリオレフィン系合成繊維処理剤及びポリオレフィン系合成繊維によれば、以下のような効果を得ることができる。
（１）上記実施形態では、ポリオレフィン系合成繊維処理剤において、ポリオキシアルキレン誘導体として、炭素数２４〜６０の１価脂肪族アルコール１モルに対し、エチレンオキサイド及びプロピレンオキサイドから選ばれる少なくとも一種を５〜１００モルの割合で付加させた化合物を使用した。また、直鎖状炭化水素化合物として、炭素数１０〜１００の直鎖状炭化水素化合物を使用した。したがって、優れたカード通過性を付与できる。また、カードローラー（カード機）により得られたカードウェブに優れた初期親水性、耐久親水性、及び濡れ戻り防止性を付与できる。
【００２９】
なお、上記実施形態は以下のように変更してもよい。
・上記実施形態の処理剤には、本発明の効果を阻害しない範囲内において、処理剤の品質保持のための安定化剤や制電剤として、つなぎ剤、酸化防止剤、紫外線吸収剤等の通常処理剤に用いられる成分をさらに配合してもよい。
【実施例】
【００３０】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００３１】
試験区分１（ポリオレフィン系合成繊維処理剤の調製）
・ポリオレフィン系合成繊維処理剤（実施例１）の調製
ポリオキシエチレン（１０モル）トリアコンチルエーテル（Ａ−１）の３５．０ｇ、炭素数３０のポリエチレン（Ｂ−１）５．０ｇ、及びオクチルリン酸エステルカリウム塩（Ｃ−１）１０．０ｇを混合し、９５０．０ｇの水を加え、撹拌して水性分散液とし、実施例１のポリオレフィン系合成繊維用処理剤の５．０％水性液を得た。
【００３２】
・ポリオレフィン系合成繊維処理剤（実施例２〜１４及び比較例１〜１３）の調製
実施例１のポリオレフィン系合成繊維処理剤の調製と同様に、実施例２〜１４及び比較例１〜１３の処理剤を調製した。表１において、ポリオキシアルキレン誘導体の種類、脂肪族アルコールの炭素数、エチレンオキサイド（以下、ＥＯという）又はプロピレンオキサイド（以下、ＰＯという）の付加モル数を示す。表２において、各例の処理剤で使用したポリオキシアルキレン誘導体、ポリエチレン、アニオン界面活性剤、及びその他成分の種類、並びに処理剤中における各成分の含有比率（％）を示す。
【００３３】
【表１】
2019189990.tif 000002
【００３４】
【表２】
2019189990.tif 000003
表１及び２において、
Ａ−１：ポリオキシエチレン（１０モル）トリアコンチルエーテル、
Ａ−２：ポリオキシエチレン（８０モル）トリアコンチルエーテル、
Ａ−３：ポリオキシエチレン（８０モル）ペンタコンチルエーテル、
Ａ−４：ポリオキシエチレン（４０モル）ポリオキシプロピレン（４０モル）ペンタコンチルエーテル、
Ａ−５：ポリオキシエチレン（４０モル）テトラコンチルエーテル、
ｒａ−１：ポリオキシエチレン（１０モル）ドコシルエーテル、
ｒａ−２：ポリオキシエチレン（１０モル）ペンタヘキサコンチルエーテル、
ｒａ−３：ポリオキシエチレン（３モル）トリアコンチルエーテル、
ｒａ−４：ポリオキシエチレン（１２０モル）トリアコンチルエーテル、
ｒａ−５：ポリオキシエチレン（６０モル）ポリオキシプロピレン（６０モル）トリアコンチルエーテル、
ｒａ−６：ポリオキシエチレン（１０モル）オクチルエーテル、
Ｂ−１：炭素数３０のポリエチレン、
Ｂ−２：炭素数５０のポリエチレン、
ｒｂ−１：炭素数６のポリエチレン、
ｒｂ−２：炭素数１５０のポリエチレン、
Ｃ−１：オクチルリン酸エステルカリウム塩、
Ｃ−２：ドデシルベンゼンスルホン酸ナトリウム塩、
Ｃ−３：ドデシル硫酸ナトリウム塩、
Ｃ−４：オクタン酸カリウム塩、
Ｄ−１：ポリオキシアルキレン変性シリコーン（ＰＯＥＯ含量５０％、ＰＯ／ＥＯ＝５０／５０、分子量５，０００）、
を示す。
【００３５】
試験区分２（ポリオレフィン系合成繊維処理剤の付着と評価）
ポリオレフィン系合成繊維として、鞘部がポリエチレンであり、芯部がポリエステルであり、繊度２．２デシテックス、繊維長５１ｍｍのポリオレフィン系複合繊維を使用した。試験区分１で調製した各例のポリオレフィン系合成繊維用処理剤の水性液を、ポリオレフィン系複合繊維に、付着量（溶媒を除く）が０．３５質量％となるようスプレー給油法で付着させ、８０℃の熱風乾燥機で１時間乾燥して、処理済みポリオレフィン系合成繊維処理綿を得た。
【００３６】
・原綿評価項目としてカード通過性の評価
前記の処理済みポリオレフィン系合成繊維処理綿２０ｇを、２０℃で６５％ＲＨの恒温室内で２４時間調湿した後、ローラーカード（カード機）に供した。投入量に対して排出された量の割合を算出し、下記の評価基準で評価した。結果を表２に示す。
【００３７】
・カード通過性の評価基準
◎：排出量が８５％以上。
○：排出量が６０％以上且つ８５％未満。
×：排出量が６０％未満。
【００３８】
試験区分３（ポリオレフィン系合成繊維不織布の作成と評価）
・耐久親水性の評価
試験区分２で得た処理済みポリオレフィン系合成繊維処理綿１００ｇを、２０℃で６５％ＲＨの恒温室内にて２４時間調湿した後、ローラーカード（カード機）に供して、目付け２０ｇ／ｍ２のカードウェブを作製した。得られたカードウェブを１４０℃で１０秒の熱風処理を行い、耐久親水性評価の試料とした。この試料を１０ｃｍ×１０ｃｍの小片に裁断し、２０℃で６０％ＲＨの恒温室内にて２４時間調湿した。重ねた５枚の濾紙の上に調湿された不織布を置き、さらにその上の中央に両端が開放された内径１ｃｍの円筒を垂直に立て、この円筒に０．９％生理食塩水１０ｍｌを注入し、不織布に食塩水が完全に吸収されるまでの時間を測定した。その後、不織布を取り出し、４０℃で９０分間送風乾燥した。同様の操作を合計３回繰り返し、３回目の時間から下記の評価基準で評価した。結果を表２に示す。
【００３９】
・耐久親水性の評価基準
◎：生理食塩水が完全に吸収されるまでに要する時間が５秒未満。
○：生理食塩水が完全に吸収されるまでに要する時間が５秒以上且つ８秒未満。
×：生理食塩水が完全に吸収されるまでに要する時間が８秒以上。
【００４０】
・濡れ戻り防止性の評価
前記の耐久親水性評価の試料を１０ｃｍ×１０ｃｍの小片に裁断し、２０℃で６５％ＲＨの恒温室内にて２４時間調湿した。市販されている紙おむつの最外部の不織布素材から１０ｃｍ×１０ｃｍの不織布片を切除し、その切除部に前記の調湿された１０ｃｍ×１０ｃｍの小片を取り付けて、濡れ戻り防止性評価試料とした。取り付けた小片が上向きになるように濡れ戻り防止性評価試料を水平に置き、該小片の中央に両端が開放された内径６ｃｍの円筒を垂直に立て、この円筒に水８０ｍｌを注入し、５分間静置して、紙おむつ内部に水を吸収させた。次に取り付けた小片上に１０ｃｍ×１０ｃｍの濾紙を１５枚重ねて載せ、更にその上に１０ｃｍ×１０ｃｍで５．０ｋｇの錘板を載せて、２分間荷重した後、１５枚重ねた濾紙の総質量を測量し、その質量の増加率を算出して、下記の評価基準で評価した。結果を表２に示す。
【００４１】
・濡れ戻り防止性の評価基準
◎：質量増加率が１％未満。
○：質量増加率が１％以上且つ２％未満。
×：質量増加率が２％以上。
【００４２】
・初期親水性の評価
前記の耐久親水性評価の試料を、２０℃で６５％ＲＨの恒温室内にて２４時間調湿した後、水平板上に置き、ビューレットを用いて１０ｍｍの高さから０．５ｍｌの水滴を滴下させ、その水滴が完全に試料中に吸収されてしまうまでに要する時間（透水までに要する時間）を測定し、下記の評価基準で評価した。結果を表２に示す。
【００４３】
・初期親水性の評価基準
◎：透水までに要する時間が０．５秒未満。
○：透水までに要する時間が０．５秒以上且つ２．０秒未満。
×：透水までに要する時間が２．０秒以上。
【００４４】
表２に示されるように、直鎖状炭化水素化合物を含有しない比較例１，２，１２，１３は、各実施例に対して、特に濡れ戻り防止性の評価が劣ることが確認される。また、ポリオキシアルキレン誘導体を含有しない比較例３は、各実施例に対して、特に、カード通過性、耐久親水性、及び濡れ戻り防止性の評価が劣ることが確認される。また、ポリオキシアルキレン誘導体を構成する脂肪族アルコールの炭素数が２４未満である比較例４，９は、各実施例に対して、特にカード通過性及び耐久親水性の評価が劣ることが確認される。また、ポリオキシアルキレン誘導体を構成する脂肪族アルコールの炭素数が６５である比較例５は、各実施例に対して、特に耐久親水性、濡れ戻り防止性、及び初期親水性の評価が劣ることが確認される。また、ポリオキシアルキレン誘導体を構成するアルキレンオキサイドの付加モル数が３である比較例６は、各実施例に対して、特に耐久親水性、濡れ戻り防止性、及び初期親水性の評価が劣ることが確認される。また、ポリオキシアルキレン誘導体を構成するアルキレンオキサイドの付加モル数の合計が１２０である比較例７，８は、各実施例に対して、特に耐久親水性の評価が劣ることが確認される。ポリエチレンの炭素数が６である比較例１０は、各実施例に対して、特にカード通過性の評価が劣ることが確認される。ポリエチレンの炭素数が１５０である比較例１１は、各実施例に対して、特に耐久親水性、濡れ戻り防止性、及び初期親水性の評価が劣ることが確認される。
【００４５】
以上の表２の結果からも明らかなように、本発明によれば、優れたカード通過性を付与し、同時に得られるカードウェブに優れた初期親水性、耐久親水性、及び濡れ戻り防止性を付与することができるという効果がある。